"生分解性縫合糸において、その一端部は結び目がないループ構造であり、他端部は針と結合され、前記一端部以外の部分はツイスティングブレーディングされて一筋で作られたことを特徴とする生分解性縫合糸。放射器を利用して、製造されたマルチフィラメントまたはモノフィラメントをボビンに巻いて多数のボビンを準備する段階s10と、その次に、ボビンに巻かれた糸をシースsheath20及び一次コア50にしてブレイダー装置のキャリアcarrierにそれぞれさす段階s20と、その次に、ブレーディングを実施してブレイダーコレクターbraidcollector、Aを通過させて、テイクオフローラーtakeoffroller、B、C、ワイヤアイレットwireeyelet、E、トラバースアイレットtraverseeyelet、Fを順に通過させた後、リールボビンreelbobbin、Gで巻いてシースブレーディングされた糸21あるいはシース-コアブレーディングされた糸22を編む段階s30と、前記s30段階で一定の長さ位ブレーディングされた後にリールボビンreelbobbin、Gに巻かれたブレーディング縫合糸を切り捨てる段階s40と、前記s40段階でブレーディングされた糸の一側を、180度回転させて下方向に折った後、これを丸くループ25形態で巻いた後、前記ループの形成前にブレーディングされた直線形態の先端部位をまたブレイダーコレクターbraidcollector、Aの穴に通過させる段階s50と、前記s50段階でのブレイダーコレクターの穴に通過された部分ニ次コアに対して、シース-二次コアブレーディングを下側方向に実施する段階s60と、を含むことを特徴とする手術用縫合糸の製造方法。放射器を利用して、製造されたマルチフィラメントまたはモノフィラメントをボビンに巻いて、多数のボビンを準備する段階s100と、その次に、ボビンに巻かれた糸をシースsheath20にしてブレイダー装置のキャリアcarrierにそれぞれさす段階s200と、その次に、ブレーディングを実施してブレイダーコレクターbraidcollector、Aを通過させて、テイクオフローラーtakeoffroller、B、C、ワイヤアイレットwireeyelet、E、トラバースアイレットtraverseeyelet、Fを順に通過させた後、リールボビンreelbobbin、Gで巻いてシースブレーディングされた糸21を編む段階s300と、前記s300段階で一定の長さ位ブレーディングされた後にリールボビンreelbobbin、Gに巻かれたブレーディング縫合糸を切り捨てる段階s400と、前記s400段階でブレーディングされた糸の一側を、180度回転させて下方向に折った後、これを丸くループ25形態で巻いた後、前記ループの形成前にブレーディングされた直線形態の先端部位をまたブレイダーコレクターbraidcollector、Aの穴に通過させる段階s500と、前記s500段階でのブレイダーコレクターの穴に通過された部分コアに対して、シース-コアブレーディングを下側方向に実施する段階s600と、を含むことを特徴とする手術用縫合糸の製造方法。手術用縫合糸の材料として、モノマーがグリコライドglycolide、L-ラクチドL-lactide、D-ラクチドD-lactide、D,L-ラクチドD,L-lactide、p-ジオキサノンp-dioxnaone、ε-カプロラクトンε-caprolactone、炭酸トリメチレンtrimethylenecarbonateの単独重合あるいはグリコライドglycolideとL-ラクチドL-lactide組合共重合、L-ラクチドL-lactideとε-カプロラクトンε-caprolactoneの組合共重合、または前記7種モノマーの2種類組合共重合、3種類組合共重合、4種類組合共重合を使用及び放射してマルチフィラメントを製造するか、またはこれらの組合で合成された共重合体の材料で製造されることを特徴とする請求項2または3に記載の手術用縫合糸の製造方法。手術用縫合糸の材料となることができるマルチフィラメント材料としては、ポリグリコール酸PolyglycolicacidPGA、ポリグリコリックコラクチドPolyglycolic-co-lactide、PGLA、ここでラクチドはD-form、L-form、DL-formをすべて含む、ポリp-ジオキサノンPolyp-dioxanonePDO、ポリグリコリド-co-ε-カプロラクトンpolyglycolic-co-ε-caprolactonePGCL、ポリε-カプロラクトンpolyε-caprolactonePCL、ポリ炭酸トリメチレンPolytrimethylenecarbonatePTMCの単一成分重合ポリマーまたはこれら成分を組み合わせて重合した共重合体のポリマーを使って製造するか、あるいは非生分解性であるナイロン、ポリエステル、ポリエチレンpolyethylene、ポリプロピレン、シルクの中から選択されたいずれか一種類であることを特徴とする請求項2または3に記載の手術用縫合糸の製造方法。ブレイダー装置がツイスト2~252キャリアブレイダーtwist2~252carrierbraiderを使って製造することを特徴とする請求項2または3に記載の手術用縫合糸の製造方法。前記s60及びs600段階でブレーディングされた縫合糸を、針端部に引入して、針を圧搾して縫合糸針結合体を完成する段階s70をさらに含むことを特徴とする請求項2または3に記載の手術用縫合糸の製造方法。前記s20段階で、一次コア50はマルチフィラメントとモノフィラメント中でいずれか1つを使って製造し、前記シース20はモノフィラメントとマルチフィラメント中でいずれか1つを使って製造することを特徴とする請求項2に記載の手術用縫合糸の製造方法。前記s20段階で、前記一次コア50はマルチフィラメントとモノフィラメントを混合して製造し、前記シース20はモノフィラメントとマルチフィラメント中でいずれか1つあるいはモノフィラメントとマルチフィラメントとを混合して製造することを特徴とする請求項2に記載の手術用縫合糸の製造方法。前記シース20は、モノフィラメントとマルチフィラメント中でいずれか1つあるいはモノフィラメントとマルチフィラメントとを混合して製造することを特徴とする請求項3に記載の手術用縫合糸の製造方法。本発明は手術縫合糸製造方法に関することとして、本発明の目的は、縫合手術で必ず必要な熟練された結び目技術が必要なしに、容易に縫合手術ができる縫合糸構造を提供することにある。すなわち結び目を作らなくても縫おうとする身体切開部位を針が一度通過した後、その貫通された身体部位で、縫合糸で手軽く結び目の効果を発揮することができるループ末端構造の手術用縫合糸の製造方法を提示することを目的とする。また、本発明では、手術の時または手術の後、縫合糸末端の結び目によって身体切開部位に刺激及び傷つけないし、刺激傷による炎症の心配がない構造を持つ縫合糸製造方法を提示することを目的とする。本発明は、上述した問題点を解決して前記目的を果たすために案出されたものである。特に、内視鏡手術の時、末端ループ縫合糸構造を取り入れて従来の1次結び目に対応する作業を非常に容易にできるようにした。上述したように、従来は、切開された部位を縫合する時、手術用縫合糸で傷部位を1回通過後に結び目を作って続いて縫合することが一般的である。したがって、一回の結び目でも非常に熟練された技術を要した。本発明のように、一番目の結び目を容易に安定的に縫合糸末端にループを形成すれば、傷組織の1回通過後、糸をループで通過するだけで自然に結び目が作られるようにすることによって、手術時間をかなり減らすことができる。すなわち、放射器を利用して、製造されたマルチフィラメントまたはモノフィラメントをボビンに巻いて、多数のボビンを準備する段階s10;その次に、ボビンに巻かれた糸をシースsheathにしてブレイダー装置のキャリアcarrierにそれぞれさす段階s20;その次に、ブレーディングを実施してブレイダーコレクターbraidcollector、Aを通過させて、テイクオフローラーtakeoffroller、B、C、ワイヤアイレットwireeyelet、E、トラバースアイレットtraverseeyelet、Fを順に通過させた後、リールボビンreelbobbin、Gで巻いてシースブレーディングされた糸を編む段階s30;一定の長さ位ブレーディングされた後にリールボビンreelbobbin、Gに巻かれたブレーディング縫合糸を切り捨てる段階s40;前記のように作られたシースブレーディングされた糸またはシース-コアsheath-coreでブレーディングされた糸22をまた180度回転させて下方向に折って、すなわちブレイダーコレクターbraidcollector、A上部にある縫合糸を折って、ブレイダーコレクターbraidcollector、Aの穴に通過させてループを作る段階s50;を含むことを特徴とする。このように逆にヤーンを通過した縫合糸、すなわちシースブレーディングされた糸21またはシース-コアでブレーディングされた糸22をコアで使いながら、シース-コアsheath-coreブレーディングを実施する。この時、コアを取り囲みながらコアの長さ方向に対して45度位に斜め下方向に同時にブレーディングする段階s60;を経ることによって、ループ末端構造を持つ手術用縫合糸製造が完了する。一方、前記ブレーディングされた縫合糸を針端部に引入し、針を圧搾して縫合糸針結合体を完成する段階s70が加えられることもできる。この時、針が合わされた状態である。前記手術用縫合糸の材料として、モノマーがグリコライドglycolide、L-ラクチドL-lactide、D-ラクチドD-lactide、D,L-ラクチドD,L-lactide、p-ジオキサノンp-dioxnaone、ε-カプロラクトンε-caprolactone、炭酸トリメチレンtrimethylenecarbonateの単独重合あるいはグリコライドglycolideとL-ラクチドL-lactide組合共重合、L-ラクチドL-lactideとε-カプロラクトンε-caprolactoneの組合共重合、または前記7種モノマーの2種類組合共重合、3種類組合共重合、4種類組合共重合を使用及び放射してマルチフィラメントを製造するか、またはこれらの組合で合成された共重合体の材料で製造されることを特徴とする。一方、前記手術用縫合糸の材料となることができるマルチフィラメント材料としては、ポリグリコール酸PolyglycolicacidPGA、ポリグリコリック-co-ラクチドPolyglycolic-co-lactide、PGLA、ここでラクチドはD-form、L-form、DL-formをすべて含む、ポリp-ジオキサノンPolyp-dioxanonePDO、ポリグリコリド-co-ε-カプロラクトンpolyglycolic-co-ε-caprolactonePGCL、ポリε-カプロラクトンpolyε-caprolactonePCL、ポリ炭酸トリメチレンPolytrimethylenecarbonatePTMCの単一成分重合ポリマーまたはこれら成分を組み合わせて重合した共重合体のポリマーを使って製造するか、あるいは非生分解性であるナイロン、ポリエステル、ポリエチレンpolyethylene、ポリプロピレン、シルクの中から選択されたいずれか一種類であることを特徴とする。前記ブレーディングする装置としては、ツイスト8キャリアブレイダーtwist8carrierbraider、ツイスト12キャリアブレイダーtwist12carrierbraider、ツイスト16キャリアブレイダーtwist16carrierbraider、ツイスト32キャリアブレイダーtwist32carrierbraider、ツイスト64キャリアブレイダーtwist64carrierbraiderを使って製造することもできる。本発明を通じて、従来高度の熟練度が必要な縫合手術結び目作りを非常に簡単で容易く行うことができるようになった。本発明の効果を要約すれば、内視鏡手術時傷組織を一度通過した後、結び目を非常に容易に安定的に作ることができて、手術時間の短縮、患者の苦痛低減、手術熟練度の不用、安定した結び目による再手術防止などの著しい発明の効果を期待することができる。言い換えれば、縫合糸末端のループ構造は、その表面が滑りやすく、でこぼこ突き出された結び目がないため、糸の末端部位にループを製作することによって、手術の時、初期結び目を非常に容易く作ることができ、傷組織に刺激を与えず痛症減少及び炎症誘発を無くすことができる。また、本発明の縫合糸の末端部位には1個だけのループを形成されるので、既存縫合糸にあった結び目構造による手術時の所要時間、要求手術熟練度、組織損傷の可能性などの問題点を一挙に解決することができる画期的な発明である。本発明の著しい効果は次のようである。すなわち、従来は、内視鏡手術時、傷部位の縫合には非常に熟練した専門医師が必要であったが、本発明のループ構造は非常に簡単で手軽く傷部位の縫合手術作業を施行することができるので、結び目作りにおいて熟練された医師になるための数多い試行錯誤、手術時の誤り、長い所要時間などの問題点を一気に解決することができる。従来の内視鏡による縫合手術法は、手に直接縫合するのではなく、道具を利用して縫合糸の結び目を作らなければならなかったが、これは非常に熟練された医者が必要だった。特に、外科医あるいは内科医が結び目が解けることを防止するために、手術時の時間消耗が大きく、手術作業の疲労度がずっと高かった。そして、本発明によるループ構造の縫合糸を通じて、再び解けない安定した結び目を施行することができ、手術信頼度を大幅に向上することができる。さらに、本発明は糸が二重で厚くないため、傷組織を通過する時、損傷が少なく、針耳も厚くないように製作できるという長所がある。前記のような本発明の実施例を添付された図面を参照して詳しく説明する。ただ、本発明は実施例によって限定されず、本発明が属する技術分野において通常の知識を有するものであれば本発明の思想と精神を逸脱することなく、本発明を修正または変更できるであろう。まず、用語に対してあらかじめ説明しようとすると、以下の記載内容中、USPはUnitedStatesPharmaceupeiaの略字であり、米国薬局方を指し、EPはEuropeanPharmaceupeiaの略字であり、欧州薬局方を指し、FDYは完全延伸糸fullydrawingyarnの略字であり、ポリマーチップをとかしてマルチ放射器に入れて放射し、完全に延伸させて作られた多くの筋で成り立ったおおよそ200~600筋延伸糸として、一筋の直径は1.5μmであるものを指す。一方、E.Oガスはエチレンオキサイドの略字であり、滅菌ガスを指す。本発明に対する理解を助けるために、図7を先に説明する。本発明の縫合糸が針70に結合された状態で、身体切開部位40を縫う場面である。この時、ループ25に針を通過させて簡単に安定した結び目を作ることができる。図2は本発明によるループ型手術用縫合糸と針が一緒に結合された図面であり、図3は図2の実際に製作したサンプルを撮影した写真である。図2及び図3の端部にはループ型構造を取り揃えた縫合糸を見られる。以下、本発明のループ構造の縫合糸製造方法を説明する。実施例1まず、PGLAPolyglycolide-co-L-lactideポリマーチップ固有粘度が1.6dl/g、摂氏30度、0.1ヘキサフルオロイソプロパノール溶液以下HFIPをマルチ放射器で放射して、製造された640筋のFDYマルチフィラメントをスモールsmallボビンにそれぞれ1km程度を巻いて、全部で16個のスモールボビンを準備する。その次に前記巻かれたスモールボビンをシースsheathによりツイスターブレイダーBraiderのキャリアcarrierにそれぞれはめる。図4は、この工程まで用意したものを撮影した写真である。前記のように準備が完了した後の工程図5及び図6参照は、次のようである。図5はスモールボビンに巻かれている糸をブレーディングするための装置としてキャリアツイストブレイダーだと言う。すなわち、スモールボビンに巻かれたFDYマルチフィラメントをブレイダーコレクターbraidcollector、Aで通過させた後、テイクオフローラーtakeoffroller、B、C、ワイヤアイレットwireeyelet、E、トラバースアイレットtraverseeyelet、Fを順に通過させた後、リールボビンreelbobbin、Gで巻く。その次に一定の長さ望ましくは、85センチメートル位位ブレーディングされた後にリールボビンreelbobbin、Gに巻かれたブレーディング縫合糸を切り捨てる。段階1段階1は、スモールボビンに巻かれている糸を単純に編むシースブレーディングsheathbraidingを行う。シースブレーディングは、スモールボビンに巻かれている細い糸をお互いに編み出す作業である。段階2段階2は、段階1から作られたシースブレーディングされた糸21またはシース-コアブレーディングされた糸22の中間一側を、180度回転させて下方向に折った後すなわち、U-ターンさせる、これを丸くループ25形態で巻き、前記ループの形成前にブレーディングされた直線形態の先端部位コアをまたブレイダーコレクターbraidcollector、Aの穴に通過させる工程を行う。図6はループ形成工程がより容易く把握されるように図示されている。段階3前記コアに対してシースコアsheath-coreブレーディングを実施するが、この時コアを中心に下側方向にブレーディングを実施する。この時、コアで使うということは中芯で使ってその周りに糸を巻くという意味である。図面符号22はシース-コアsheath-coreブレイダーとして、これは中心部分にあるもうブレーディングされている縫合糸であるコアとシースブレーディングされた糸を合わせたものを言う。前記製造工程で、約800mm程度のシース-コアsheath-coreをブレーディングするのが望ましいが、このような糸の長さは800mmに限定されず、多様に変形可能である。その次に、このような製造された糸をメタノールで洗浄した後、末端に針を付着して末端ループ手術用縫合糸を完成させる。この時、針の端部には糸を収容するように収容溝が用意されており、ここに前記製造された糸を入れた後、針の端部を圧搾して完成させる。また、前記工程中、望ましい末端ループの外径は7mmであり、糸の全長は480mm程度であるが、ここに限定されず、より大きくあるいは小さくループの大きさを形成することができるので、使用用途によってループ直径が1mm以上100mm以下ループ構造も可能である。一方、手術用縫合糸の材料では、モノマーがグリコライドglycolide、L-ラクチドL-lactide、D-ラクチドD-lactide、D,L-ラクチドD,L-lactide、p-ジオキサノンp-dioxnaone、ε-カプロラクトンε-caprolactone、炭酸トリメチレンtrimethylenecarbonateの単独重合あるいはグリコライドglycolideとL-ラクチドL-lactide組合共重合、L-ラクチドL-lactideとε-カプロラクトンε-caprolactoneの組合共重合、または前記7種のモノマーの2種類組合共重合、3種類組合共重合、4種類組合共重合を使用及び放射してマルチフィラメントを製造するか、または、これらの組合で合成された共重合体の材料で製造されることを特徴とする。実施例2本発明の実施例2では、前記実施例1の糸の材料を異にする。すなわち、原料がPGAPolyglycolideポリマーチップ固有粘度が1.5dl/g、摂氏30度、0.1HFIP溶液条件下をマルチ放射器で放射して製造されたFDYマルチフィラメントを使って縫合糸の糸材料にし、前記ループ形態を作る工程を経って最終完成品を作ることができる。一方、本発明である末端ループ製造装置は、ツイスターブレイダーだけで限定されない。すなわち、8キャリアブレイダー、12キャリアブレイダー、16キャリアブレイダー、32キャリアブレイダー、64キャリアブレイダーなどツイスト2~252キャリアブレイダーを使うことができる。実施例3図9参照本実施例では、前記実施例1での、段階1で成り立つシースブレーディングsheathbraidingの代わりにシース-一次コアブレーディングという段階が行われるという点で異なる。図9では、このような段階が図示されており、図9での段階2と段階3工程は前記実施例1と同じ方法で行われる。前記一次コアという用語は、多くの筋のシースsheathがこの一次コアを中心にブレーディングされるということを意味する。図9の段階1で濃く図示された筋部分が一次コア50にあたる。そして、前記実施例1で使われたコアという用語は、本実施例3では二次コアという用語と等しい意味を持つ。シース-一次コアブレーディングを実施する段階1図9後には、図9の段階2のように、ループ形態に巻いた後、この状態ループ前段部を二次コアにし、ブレーディングシース-二次コアブレーディングを行う図9、段階3。このようなシース-二次コアブレーディングは、上述したシース-コアブレーディングと実質的に工程方法が等しい。前記一次コアでは、PGLAFDY50筋のフィラメントfilamentを使うことができるが、その他生体分解性マルチフィラメントを使うこともできる。そしてシースsheathとしてはモノフィラメントあるいはマルチフィラメントが使われることができる。実施例4実施例4では、実施例3での一次コアとしてマルチフィラメントが使われる代りに、モノフィラメントが使われるという点以外は実施例3と等しい。本実施例4の一次コアではPDOUSP6-0モノフィラメントを使うのが望ましいが、そのほか生体分解性モノフィラメントを使うこともできる。実施例5本実施例では、マルチフィラメントとモノフィラメントを混用してブレーディングされたものを一次コアとして使うことに特徴がある。その他の工程は実施例3と等しい。すなわち、前記実施例において、前記s20段階で、一次コア50をマルチフィラメントとモノフィラメント中でいずれか1つを使って製造することができる。前記シース20は、モノフィラメントとマルチフィラメント中でいずれか1つを使って製造することも可能である。また、前記s20段階で、前記一次コア50をマルチフィラメントとモノフィラメントを混合して製造し、前記シース20はモノフィラメントとマルチフィラメントの中でいずれか1つあるいはモノフィラメントとマルチフィラメントを混合して製造することもできる。一方、本発明による縫合糸に対する物性測定を次のように行った。1直径測定方法:アメリカ食品医薬品安全庁のUSP921の方式で測定し、測定機は株式会社ミツトヨによるダイヤルゲージを使ってマルチフィラメントの縫合糸に張力を加えて測定した。また、縫合糸の糸を一度測定後、角度を90度回して測定し、10回の測定値の平均値で決定した。2EP結び目測定方法:Instron社の伸長強度機を使って手術用縫合糸を、一度結び目をつけてEPsimpleknot方式で5筋の測定値を平均値で決めた。3結び目強力維持率測定方法:製造された縫合糸の初期EP結び目強力を測定する。その後1Mリン酸緩衝食塩水phosphatebufferedsalineを製作してpH7.4で作る。試験用チューブに製造された縫合糸を約2m入れて、1Mリン酸緩衝食塩水phosphatebufferedsalineを満たして縫合糸が漬かるようにする。振盪槽Shakingbathの温度を37°Cにした後に製造された試験用チューブを入れて14日後に取り出してEP結び目強力を測定して結び目強力維持率を計算する。このような方法による物性測定すると下表のようである。前記説明したように、本発明では内視鏡手術時、ツイスターブレイダーを利用して末端ループが非常に滑りやすい生分解手術用縫合糸の製造方法を開発した。内視鏡による手術時、切開された部位を縫合する時は手術用縫合糸で傷部位を1回通過後に結び目を容易に作ることができる。すなわち、あらかじめ縫合糸の末端にループを形成させると、傷組織の1回通過後、糸をループで通過さえすれば自然に結び目が作られるので、手術時間を減らすことができる。また、非常に熟練を要する結び目作りを一回で解決するので、内視鏡手術時結び目の誤りも減らすことができる。結論的に本発明による、末端ループ構造の生分解縫合糸は、内視鏡手術に適用される場合、時間及び費用を大幅に減少させることがができ、縫合糸結び目と係わった熟練度が不必要だという大きな利点がある。本発明の手術用縫合糸の製造方法は、主に成形外科、肌固定及び軟組織の縫合、インプラントを組織に固定するなど多様な外科手術用縫合糸の製造方法に適用される。"